(57)【特許請求の範囲】
【請求項１】
表面側の経糸が短繊維紡績糸からなり、裏面側の経糸が撚糸され、かつセラミックスを芯成分に１〜７重量％、鞘成分に０．２％以下それぞれ含有する芯鞘型複合マルチフィラメント糸からなる多重構造の織物であって、前記裏面側が接触面に対して点接触になるような組織であることを特徴とする長短複合構造織物。
【請求項２】
前記表面側の経糸：裏面側の経糸の配列関係が２：１〜１２：１であることを特徴とする請求項１に記載の長短複合構造織物。
【請求項３】
前記芯鞘型複合マルチフィラメント糸は、同心円状の芯／鞘複合構造であることを特徴とする請求項１または２に記載の長短複合構造織物。
【請求項４】
前記芯鞘型複合マルチフィラメント糸は、その断面が多葉断面構造を有するものであることを特徴とする請求項１、２または３に記載の長短複合構造織物。
【発明の詳細な説明】
【０００１】
【発明の属する技術分野】
本発明は、吸水および透水性に優れた長短複合構造織物に関するものであり、さらに詳しくは織物の裏面を点接触になる構造にすることによって、裏面から吸水拡散するとともに、表面に透水して肌ざわりのよい着用快適な衣料に最適な長短複合構造織物に関するものである。
【０００２】
【従来の技術】
従来から、ポリエステル繊維はしわになりにくく、プリーツ性、寸法安定性に優れ、またドレープ性や張り、腰、反発性など多くの優れた性能を有することから、合繊繊維の主流として用いられ、特に婦人服分野で多く使用されている。これまで、経済の高度成長に合わせて豊かな生活の面からファッション傾向の変化に対して新しい質感が要求され、新しい織物用として原糸開発が次々と行われ新合繊として市場に定着した。また、余暇の増大からスポーツに対する機会が広がり、実際にするスポーツ以外に、スポーツを観るために着用するいわゆるスポーツファッションへ拡大している。これまでのスポーツ衣料に使用される素材としてはドゥスポーツ用にストレッチ性機能が要求され、ニットが中心に使用されてきた。
【０００３】
快適性機能として透水性機能を有する布帛については、実公昭６１−２７７９０号公報、実公昭６２−２９４９６号公報ほか多数提案されているが、ほとんどがニット生地による吸水、透水機能の設計に関するもので、ガーメントの外観、シルエットなどの高級感を合わせて設計されたものではなく、現在のマーケットの要求に合ったものが得られないのが実状である。
【０００４】
ニットは布帛構造から織物のような張り、腰、反発特性を有するドレープ性のある生地が得られにくく、ガーメントにしたときのスタイルはスポーティさが中心で、街着としてのシルエットに適さない。特にゴルフにはスポーティカジュアル感覚が求められており、従来のニットでは比較的薄地で、張り、腰、および反発性のある生地が得られないことから、織物に対する要求が強く、シルエットがスポーティカジュアルで、さらにドゥスポーツに必要な着用快適性機能として吸汗性、速乾性を合わせ持つ素材が求められている。
【０００５】
また、これからは高齢化社会へと移行することは明確であり、従来とライフスタイルが変化しており、また社会環境の変化に対してヘルスケアーに対する要求が強くなっている。特に今後は老人の介護衣料として、介護する人、介護される人のどちらにも要求される種々の機能性を有し、さらに着用して上品なスタイルが得られる中肉薄地織物が強く求められる傾向にある。
【０００６】
着用快適性機能としての透水性を得る設計として、上記実公昭６１−２７７９０号公報で示されているように、非吸湿性繊維糸条を使用した布帛表面は片面と他面を構成する糸条に繊度勾配差すなわち吸水側の繊度を太く、拡散側を細くすることが基本となっている。布帛をガーメントとして着用する場合、肌に接する側はソフトにする要求が強く、織物では組織の関係上、ニットより同一繊度でも硬く感じる傾向にあり、繊度の大きいものは使用できない。ソフトなタッチが得られ、しかも吸水効果と拡散効果による着用時の快適性を得るために改良が必要となる。
【０００７】
一般的な工業的手法として、光と熱の遮蔽性を調整するため、ポリエステルに白色顔料を配合している。十分な光、熱の遮蔽を求める場合、また特に衣料用の際立った白さを求める場合には、白色顔料を多量に含有させることが一般的であるが、その場合、十分な不透明性、熱遮蔽性は得ることができるが、多量の白色顔料を配合するため、繊維表面に白色顔料が多く存在してしまうので、染色工程において、鮮明な色が出せないという問題が発生していた。
【０００８】
【発明が解決しようとする課題】
本発明の目的は、快適機能性としての透水性を有し、比較的薄地で衣料としてガーメントを着用したときのソフトなタッチと吸水および拡散性による快適性があると同時に、シルエットに適した張り、腰、反発性、さらにはドレープ性を備えた長短複合構造織物を提供することにある。
【０００９】
【課題を解決するための手段】
上記の目的を達成する本発明の構成は下記のとおりである。すなわち、
（１）表面側の経糸が短繊維紡績糸からなり、裏面側の経糸が撚糸され、かつセラミックスを芯成分に１〜７重量％、鞘成分に０．２％以下それぞれ含有する芯鞘型複合マルチフィラメント糸からなる多重構造の織物であって、前記裏面側が接触面に対して点接触になるような組織であることを特徴とする長短複合構造織物。
【００１０】
（２）前記表面側の経糸：裏面側の経糸の配列関係が２：１〜１２：１であることを特徴とする前記（１）に記載の長短複合構造織物。
【００１１】
（３）前記芯鞘型複合マルチフィラメント糸は、同心円状の芯／鞘複合構造であることを特徴とする前記（１）または（２）に記載の長短複合構造織物。
【００１２】
（３）前記芯鞘型複合マルチフィラメント糸は、その断面が多葉断面構造を有するものであることを特徴とする前記（１）（２）または（３）に記載の長短複合構造織物。
【００１３】
【発明の実施の形態】
以下、本発明についてさらに詳細に説明する。
【００１４】
織物において、吸水、拡散、透水効果およびナチュラルな表面感とドレープ性、ソフトなタッチを得るため２重組織などの多重構造の織物組織を使用する。２重組織としては、経２重組織、緯２重組織、および経・緯２重組織などが採用できる。通常、織物で透水効果を持たせるためには、経・緯２重組織にし、表裏の繊度勾配差を大きくするとニットと同じように吸水性能を高めることができるが、裏面を構成する繊維の繊度が多きいとタッチが硬く、着用快適感に欠けることになる。この点から、着用快適感としての吸水、拡散効果を有し、さらにソフトなタッチを合わせ持つ織物について検討を重ね、要求を達成することが可能になった。
【００１５】
使用する原糸と織物構造について説明する。
【００１６】
織物の表面側を構成する経糸には短繊維紡績糸を使用し、織物の表面側を構成する緯糸にはポリエステルマルチフィラメント糸および／または短繊維紡績糸を使用することが好ましい。
【００１７】
さらに、織物の裏面側を構成する経糸としては、撚糸され、かつセラミックスを芯成分に１〜７重量％、鞘成分に０．２％以下それぞれ含有する芯鞘型複合マルチフィラメント糸を使用する。また、該芯鞘型複合マルチフィラメント糸は多葉断面形状からなるものであることが好ましい。
【００１８】
織物の表面側の経糸に使用する短繊維紡績糸の品種は、合成繊維、天然繊維など種類に制限はされない。
【００１９】
織物の裏面側を構成する経糸として使用される芯鞘型複合マルチフィラメント糸は疎水性を有することが前提であり、マルチフィラメント糸の種類としてはポリエステル繊維が好ましい。
【００２０】
これら表面側の経糸に使用する短繊維紡績糸と裏面側の経糸に使用する芯鞘型複合ポリエステルマルチフィラメント糸は配列して整経されるが、この場合、裏全面に配列（１：１）とするのではなく、表面側を構成する経糸あるいは緯糸と間隔をあけて配列することが好ましい。好ましくは、表面側の経糸：裏面側の経糸の配列関係が２：１〜１２：１であり、より好ましくは３：１〜６：１である。
【００２１】
この配列によって、例えば図１に示すように、表面側の経糸１と裏面側の経糸２の配列関係が２：１〜１２：１であるようにすると、織物の裏面をガーメントの裏側として使用したとき、裏面が飛び石をおいたごとく組織点が構成され、肌とは点接触となるため、吸水、拡散しやすく、さらにソフトなタッチとなるのである。なお、図１において３は緯糸である。
【００２２】
また、表面側の経糸の短繊維紡績糸の品種として、親水性繊維を含む紡績糸を使用したとき、織物が吸水、拡散状態にあっても、裏面側の経糸が肌面への接触状態にあり、親水性繊維が直接肌に接触することがないので、濡れ感の不快な感じがなく、逆にまだ汗が出ないで、織物と、肌面の湿度が高い状態、すなわち肌から汗が出るまで湿度を親水性繊維が放湿効果により調節するので快適感に寄与する効果がある。
【００２３】
次に比較的中肉薄地の当該織物において、吸水、拡散性能に優れ、縫製したガーメントの仕立て映え、シルエットがスポーティカジュアルに適する張り、腰、反発と、ドレープ性を合わせ有する生地設計に必要な要素について説明する。
【００２４】
織物裏面から水分を素早く吸水し、できるだけ速やかに表面へ拡散するには２重織物構造における表面を構成する糸の単糸繊度が細く、裏を構成する原糸の単糸繊度が太いほど、いわゆる繊度勾配差があるほど優れている。しかし、着用快適性から吸水性以外にソフトタッチであることが要求される。
【００２５】
織物において、単糸繊度が３ｄｔｅｘ以上では通常肌に硬いと感じると言われており、当該織物のように、裏面を構成する糸の比率の少ない設計が基本の場合、仕立て映えに必要な織物の張り腰には３ｄｔｅｘ以上の単糸繊度が要求される。この単糸繊度が大きい場合は、仮撚り加工や、流体乱流処理加工いわゆる“タスラン”加工のような単繊維の配列を乱した形状の糸が有用である。
【００２６】
また、単糸繊度が３ｄｔｅｘ以下の場合は、吸水性の効果の大きい糸として、吸水効果の高い異形断面で構成される糸を使用することができる。短繊維紡績糸を組み合わせて配列する場合、吸水効果の大きい異形断面糸を使用するとよい。
【００２７】
さらには、ポリエステルは疎水性であることから、収束したマルチフィラメント糸は糸断面からはバイレック法での吸水効果にみられるように優れているが、繊維側面からの吸水はしにくい。この効果を高めるには、染色工程でアルカリ減量する方法、さらには芯鞘複合ポリエステルマルチフィラメント糸にシックアンドシンのような糸の長さ方向に分子配高度差を持つ原糸を使用し、アルカリ減量処理して繊維の側面に亀裂（クラック）を発生させるとよい。
【００２８】
さらに、着用時の快適性に関し、効果のあるテクニックとして、裏側を構成する経糸に、酸化チタンに代表されるセラミックス粒子を添加したポリマーを紡糸して得た芯鞘複合ポリエステルマルチフィラメント糸を使用することよって、織物の肌面へ接触したとき、クーリング効果すなわち接触冷温効果があり好ましい。酸化チタンなどのセラミックスは、芯鞘複合マルチフィラメント糸への混合割合として芯部１〜７ｗｔ％好ましくは２〜６ｗｔ％が良く、鞘部の混合割合は０．２ｗｔ％以下がよい。
【００２９】
また、仕立て映えのシルエットに効果を持たせるため、使用する芯鞘複合マルチフィラメント糸に撚糸を実施する。撚糸数のレベルは撚数：Ｔ（ｔ／ｍ）、芯鞘複合マルチフィラメント糸の繊度：Ｄ（ｄｔｅｘ）、撚係数：αとするときα＝Ｔ×Ｄ1/2 で計算される撚係数αが１，０００〜１８，０００の範囲のものが好ましい。
【００３０】
高級感のある品位に高めるためには、表地を構成する糸品種と織物組織が重要である。糸品種としては短繊維紡績糸が基本である。短繊維紡績糸としては、疎水性繊維１００％でもよく、あるいはポリエステルなどの疎水性繊維と多葉断面ポリエステルなどの吸水性繊維との混紡糸のいずれでもよい。撥水効果が要望される用途では前者が適しており、シャツ地やユニフォームなど吸湿性による快適性まで要求される用途にはポリエステル／綿混紡糸に代表される複合紡績糸が適用できる。
【００３１】
短繊維紡績糸の構成は、裏面を構成する芯鞘複合マルチフィラメント糸との繊度勾配差を大きくするため単糸繊度は小さいほど良いが、縫製品のスポーティカジュアルな感覚からは仕立て映えしなくなるので適宜選択する必要があり、単糸デニールが１ｄｔｅｘ以下であっても、当該織物構造ではピリングの発生その他の物性などの問題はなく可能であり、場合によっては紡績糸の撚り数を多くすることで改善可能である。また裏面との繊度勾配差が小さくなっても裏面の点接触組織により、快適性の効果がカバー可能である。また、合成繊維の紡績糸では染色性の異なる原綿の混紡や製織工程での配列による組織バリエーションで要求の変化に広く対応できる。表の織物組織が経糸浮きの多い場合、使用する緯糸に吸水性効果の高い異形断面で構成される紡績糸を使用することによって裏面から吸水された水分の表側の拡散性を高めるのに効果がある。
【００３２】
次に織物の製造面では長短複合構造織物の場合、高度な技術的を要する。経糸準備として製経、サイジング、ビーミング、たとえば経２重織の場合、表面の経糸の間に裏面を構成する経糸が見え隠れしないように接結点を考えた設計と製織時の張力管理とが重要となる。
【００３３】
その他一般的にはスパン糸の製織工程を基本にするのがよい。マルチフィラメント糸については取り扱いに細心の注意をすることにより、高級品位を要求されるファッション用織物の製造ができる。
【００３４】
染色加工は通常の短繊維織物の標準工程で実施することができる。吸水、拡散性の機能性と織物の仕立て映えに寄与する張り、腰、反発性、ドレープ性を合わせ持つ質感に仕上げるため、各工程の条件を最適に設定する。吸水性、拡散性の機能性から仕上げ加工での仕上げ剤に注意をする必要がある。
【００３５】
また、さらに高度な要求に応えられる要素として当該設計による織物では織物の表面にのみ撥水処理をすることができ、表撥水、裏吸水性の効果を持つ織物を提供できる。
【００３６】
次に織物の吸水・拡散性の性能とその評価方法について記載する。
【００３７】
快適性として織物の裏面からの吸水と表面への拡散について定量的および視覚的に判断する。定量的測定法としては２つの評価方法で行う。
（１）裏面滴下吸水時間：ＪＩＳ  Ｌ１９０７「繊維製品の吸水性試験方法」における滴下法による吸水速度を用いる。
（２）表裏拡散面積比：
Ａ．サンプルとして１０ｃｍ×１０ｃｍを３枚採取する
Ｂ．０．１ｃｃインク原液（パイロット製）を生地に滴下
Ｃ．３分放置後、生地表面、生地裏面の拡散状態を紙に写し取る
Ｄ．写し取った紙の面積をデジタルプラニメーター（内田洋行製ＫＰ−９０）で読みとり、３枚の平均値を出す。
【００３８】
Ｅ．上記で求めた表裏拡散面積から、次式により表裏拡散面積比を算出する。
【００３９】
表裏拡散面積比＝Ｓ１／Ｓ２
ここで、Ｓ１：表拡散面積値
Ｓ２：裏拡散面積値
視覚的評価方法は上記（２）の測定において、従来の判定では拡散面積比だけでなく機能性評価尺度として本発明における感覚的概念で判断するもので、吸水拡散サンプルの裏面の状態が吸水拡散後、点接触状の状況になっているものを言う。
【００４０】
本発明における効果の基準は（１）の裏面滴下吸水時間は小さいほど効果が高く望ましいが５秒以下、（２）については２倍以上であって、インクの付き方が点接触上であること。
【００４１】
【実施例】
以下に、本発明を実施例によりさらに具体的に説明する。
［実施例１］
織物の表面を構成する経糸として、酸化チタンを含まないポリエステルポリマーの紡糸・延伸によるステープル１．６５ｄｔｅｘ、３８ｍｍを１００％使用し、撚り数２０．２Ｔ／２．５４ｃｍで紡績した１４．７５ｔｅｘ番手の紡績糸を使用した。
【００４２】
また、織物の裏面を構成する経糸として、芯にセラミックス３重量％を、鞘に０．１％をそれぞれ含有した、同心円状のポリエステル芯鞘型複合ポリマーからなる丸断面と６葉断面の混繊型複合紡糸したＰＯＹを、延伸仮より加工した仮撚り加工マルチフィラメント糸１６５ｄｔｅｘ−４８ｆｉｌに撚糸機で３００Ｔ／Ｍの追撚を施したものを使用した。
【００４３】
次いで、製経機で紡績糸サイドに糊付けをおこない、ビーミングで紡績糸４：フィラメント糸１の配列でウイバースビームを準備した。
【００４４】
このウイバースビームを津田駒工業（株）製ＺＡ型エアジェットルームに仕掛け、緯糸に芯にセラミックス３重量％を、鞘に０．１％をそれぞれ含有した、同心円状のポリエステル芯鞘複合型ポリマーからなる丸断面と６葉断面の混繊型複合紡糸したＰＯＹを、延伸仮より条件で加工した仮より加工マルチフイラメント糸１６５ｄｔｅｘ−４８ｆｉｌに撚糸機で５００ｔ／ｍの追撚を施したものを打ち込んだ。
【００４５】
織物組織は表側は紳士用ゴルフパンツに要求される高級感が得られるよう２／１の左上がりツイルとし、裏側は紡績糸とフィラメント糸が交互に石目状になるように平組織とし、表経糸張力を裏経糸張力より５〜１０ｇ／本高く設定し、オサ１羽に表経て糸４本、裏経糸１本計５本入れすることにより、フイラメント糸が表に出ないように製織条件を設定した。
【００４６】
生機の経糸、緯糸の密度は１６０本／２．５４ｃｍ×９２本／２．５４ｃｍとし、織り上げ幅は１６０ｃｍとした。この製織した生機を染色仕上げ加工工程に投入し、加工した。精錬・リラックス工程４０〜９８℃の浴槽でスパン糸の糊剤、油剤とフィラメント糸の油剤を除去し、プレセット工程で乾熱による幅出しセットをおこない、続いて数％のアルカリ減量処理をおこなった。洗浄後液流染色機で１３０℃分散染料による無地染めを行った。染色仕上げ後の織物の経・緯密度は１６８本／２．５４ｃｍ×９６本／２．５４ｃｍであった。
【００４７】
この織物の快適性について測定評価した。裏面滴下吸水時間は水滴を滴下して織物面上に水滴の鏡面状態が消える時間が２秒以下でありきわめて吸水速度に優れる物であった。次に表裏拡散面積比を測定した結果、裏面が４．２ｃｍ2 、表面が２３．２ｃｍ2 であり、表裏拡散面積比は５．５と拡散性に優れるとともに裏面を構成するマルチフィラメント糸はインクの付着がなく、表面を構成する経糸と緯糸に拡散移動したため白黒の飛び石状を示し、実際の着用において、肌側に接する部分に水分が残らず快適性を表す状態の物であった。また、織物表面は、経糸が短繊維紡績糸のムラ感があり、ナチュラルな表情を示し、通常の短繊維織物では得られないドレープ性と張り腰のある、仕立てたときにスポーティカジュアル感覚を出せる織物であった。
【００４８】
また、マルチフイラメントを芯／鞘複合構造としたために、従来セラミックス高含有で問題となっていた、製織準備工程及び製織工程におけるガイド類の早期磨耗を解消でき、糸の毛羽発生が従来比半減できた。
［比較例１］
実施例１に使用したポリエステルステープル１．６５ｔｅｘ、３８ｍｍを１００％使用し、撚り数２０．２Ｔ／２．５４ｃｍで紡績した１４．７５ｄｔｅｘ番手を経糸、緯糸に使用し通常の２／１のツイルを製織した。この織物は実施例１とほぼ同一工程、条件で染色仕上げ加工し仕上げた。これらの織物について吸水・拡散、および着用快適性に寄与する肌への暖かさ、冷たさの評価として、生地の乾・湿時の接触温冷感について測定評価した。結果を表１に示す。
【００４９】
【表１】
0004172101.tif 000002
【００５０】
このサンプルの性能比較では、実施例１は吸水速度、拡散性に優れ、湿潤状態でｑmax の値が小さく接触冷温感がないので快適な素材である。一方、比較例は、吸湿拡散に劣り湿状態のｑmax が大きいことから、濡れてひやっとする不快感があることであり好ましくない。また、綿素材は吸水速度は速いが、拡散性が悪く、湿状態でのｑmax も大きく快適性には劣る。
【００５１】
ここで、乾状態のｑmax （ｗ／ｃｍ2 ）は（株）加藤鉄工所製「精密迅速熱物性測定装置」ＫＥ  Ｓ−Ｆ７（ＴＨＥＲＭＯ  ＬＡＢＯIIＴＹＰＥ）により２０℃×６５％ＲＨ条件にコンデショニングした測定室で測定による冷温感評価値（通常接触温冷感とも言う）であり、数値が大きいほど冷たく感ずる。また、湿状態のｑmax （ｗ／ｃｍ2 ）は上記測定装置での測定上件として、テーブルにおいたプラスチックスの板の上に注射器で蒸留水０．１ｃｃの水滴を作っておき、測定するサンプルの裏面を静かに水滴におき、吸水拡散させる。３０秒後に上記と同一方法で測定する。
【００５２】
【発明の効果】
上記の構成とすることにより、吸水および透水性に優れ、着用快適性を特徴とする織物であり、さらには、十分な不透明性、熱遮蔽性を保ちつつ、上記の染色加工での問題を解決し、上記の吸水、拡散、透水性を高度化することができる。さらに、十分な不透明性、熱遮蔽性を保ちつつ、上記の染色加工での問題を解決し、高品位なポリエステル複合繊維からなる布帛を提供するものである。
【図面の簡単な説明】
【図１】本発明に係る長短複合構造織物の一例を示す断面図である。
【符号の説明】
１：表面側の経糸
２：裏面側の経糸
３：緯糸
【図１】
0004172101.tif 000003